(57)【要約】【課題】金属元素が所望の濃度で均一に分布したドープ石英ガラスを容易に、かつ安定して製造することができる方法を提供する。【解決手段】ケイ素化合物及び昇華性の有機金属化合物を含む液体原料を気化させて原料ガスを生成し、この原料ガスを酸水素火炎に供給し火炎中で反応させてガラス微粒子を生成する。【選択図】図１
2013177297.tif 000002
【特許請求の範囲】
【請求項１】
ケイ素化合物及び昇華性の有機金属化合物を含む液体原料を気化させて原料ガスを生成する原料ガス生成工程と、
前記原料ガスを酸水素火炎に供給し火炎中で反応させてガラス微粒子を生成するガラス微粒子生成工程と
を有することを特徴とするドープ石英ガラスの製造方法。
【請求項２】
ケイ素化合物及び昇華性の有機金属化合物を含む液体原料を気化させて原料ガスを生成する原料ガス生成工程と、
前記原料ガスを酸水素火炎に供給し火炎中で反応させてガラス微粒子を生成するガラス微粒子生成工程と、
前記ガラス微粒子を基材に堆積させて多孔質ガラス母材を形成する母材形成工程と、
前記多孔質ガラス母材を焼結して透明ガラス化するガラス化工程と
を有することを特徴とするドープ石英ガラスの製造方法。
【請求項３】
ケイ素化合物及び昇華性の有機金属化合物を含む液体原料を気化させて原料ガスを生成する原料ガス生成工程と、
前記原料ガスを酸水素火炎に供給し火炎中で反応させてガラス微粒子を生成するガラス微粒子生成工程と、
前記ガラス微粒子を基材に堆積させ、堆積と同時に溶融してガラス化するガラス化工程と
を有することを特徴とするドープ石英ガラスの製造方法。
【請求項４】
前記ケイ素化合物が、ハロゲンを含有しないケイ素化合物である請求項１〜３のいずれか１項に記載のドープ石英ガラスの製造方法。
【請求項５】
前記ケイ素化合物が、１０〜１５０℃の温度範囲のいずれかの温度で液体となるケイ素化合物である請求項１〜４のいずれか１項に記載のドープ石英ガラスの製造方法。
【請求項６】
前記昇華性の有機金属化合物が、液状のケイ素化合物または液状のケイ素化合物と溶媒からなる混合液体中に溶解もしくは分散した状態で前記液体原料に含まれる請求項１〜５のいずれか１項に記載のドープ石英ガラスの製造方法。
【請求項７】
前記液体原料が、前記昇華性の有機金属化合物を液状のケイ素化合物の少なくとも一部に溶解もしくは分散させた後、任意に液状のケイ素化合物と混合するか、または前記昇華性の有機金属化合物を溶媒に溶解または分散させた後、液状のケイ素化合物と混合することにより得られた液体原料である請求項１〜６のいずれか１項に記載のドープ石英ガラスの製造方法。
【請求項８】
前記溶媒が、エーテル類及び炭化水素類から選ばれる少なくとも１種である請求項６または７に記載のドープ石英ガラスの製造方法。
【請求項９】
前記液状のケイ素化合物が、ヘキサメチルジシロキサン、ヘキサメチルシクロトリシロキサン、オクタメチルシクロテトラシロキサン、デカメチルシクロペンタシロキサン、メチルトリメトキシシラン、メチルトリエトキシシラン、テトラメトキシシラン及びテトラエトキシシランから選ばれる少なくとも１種である請求項１〜８のいずれか１項に記載のドープ石英ガラスの製造方法。
【請求項１０】
前記昇華性の有機金属化合物が、β−ジケトン型錯体である請求項１〜９のいずれか１項に記載のドープ石英ガラスの製造方法。
【請求項１１】
前記昇華性の有機金属化合物が、有機希土類元素化合物である請求項１〜１０のいずれか１項に記載のドープ石英ガラスの製造方法。
【請求項１２】
前記液体原料が、ハロゲン化物を含まない請求項１〜９のいずれか１項に記載のドープ石英ガラスの製造方法。
【発明の詳細な説明】
【技術分野】
【０００１】
本発明は、希土類元素等の金属元素をドープした石英ガラスの製造方法に関する。
【背景技術】
【０００２】
希土類元素等の金属元素をドープしてなる石英ガラスの製造方法として、（１）ガラス形成材料のケイ素化合物を酸水素火炎に供給し、この火炎中で生成したシリカガラス微粒子を堆積して多孔質ガラス母材を作製し、この多孔質ガラス母材に希土類元素化合物の溶液を含浸させ、これを高温で焼結してガラス化する方法（例えば、特許文献１参照。）、（２）ハロゲンを含有するガラス形成原料ガスと昇華性の有機希土類元素化合物の気化物を反応系に供給する方法（例えば、特許文献２〜４参照。）等が知られている。
【０００３】
しかしながら、いずれの方法もドーパント（希土類元素酸化物）をガラス内に均質に分布させることが困難であった。すなわち、（１）の多孔質ガラス母材に希土類元素化合物の溶液を含浸させる方法は、溶液の濃度によってドープ量が制御でき、また、蒸気圧の低い化合物にも適用できるという利点を有するものの、多孔質ガラス母材へ溶液を均一に含浸させることが難しく、ドーパントの濃度分布が生じる。
【０００４】
一方、（２）の方法は、ガラス形成原料ガスが塩化物の場合には、昇華性の有機希土類元素化合物とガラス形成原料ガスと反応して固形物を形成し、これが配管等を閉塞するおそれがあり、そのような反応が生じない場合であっても、有機希土類元素化合物が長時間の加熱によって分解して蒸気圧が変動する。また、昇華性の有機希土類元素化合物は、固体であるため、連続気化中に表面積の変動が生じやすい。そのようなことから、安定した気化物の供給ができず、均質なガラスを形成することが困難であった。
【先行技術文献】
【特許文献】
【０００５】
【特許文献１】特公昭５８−３９８０号公報
【特許文献２】特公平３−７２５７５号公報
【特許文献３】特開平４−３００２１８号公報
【特許文献４】特開平５−３３０８３１号公報
【発明の概要】
【発明が解決しようとする課題】
【０００６】
本発明は、希土類元素等の金属元素が所望の濃度で均一に分布したドープ石英ガラスを容易に、かつ安定して製造することができる方法を提供することを目的とする。
【課題を解決するための手段】
【０００７】
本発明の一態様に係るドープ石英ガラスの製造方法は、ケイ素化合物及び昇華性の有機金属化合物を含む液体原料を気化させて原料ガスを生成する原料ガス生成工程と、前記原料ガスを酸水素火炎に供給し火炎中で反応させてガラス微粒子を生成するガラス微粒子生成工程とを有することを特徴とする。
【０００８】
本発明の他の態様に係るドープ石英ガラスの製造方法は、ケイ素化合物及び昇華性の有機金属化合物を含む液体原料を気化させて原料ガスを生成する原料ガス生成工程と、前記原料ガスを酸水素火炎に供給し火炎中で反応させてガラス微粒子を生成するガラス微粒子生成工程と、前記ガラス微粒子を基材に堆積させて多孔質ガラス母材を形成する母材形成工程と、前記多孔質ガラス母材を焼結して透明ガラス化するガラス化工程とを有することを特徴とする。
【０００９】
本発明のさらに他の態様に係るドープ石英ガラスの製造方法は、ケイ素化合物及び昇華性の有機金属化合物を含む液体原料を気化させて原料ガスを生成する原料ガス生成工程と、前記原料ガスを酸水素火炎に供給し火炎中で反応させてガラス微粒子を生成するガラス微粒子生成工程と、前記ガラス微粒子を基材に堆積させ、堆積と同時に溶融してガラス化するガラス化工程とを有することを特徴とする。
【発明の効果】
【００１０】
本発明のドープ石英ガラスの製造方法によれば、ガラス形成材料のケイ素化合物と昇華性の有機金属化合物を、安定した量で供給することができるため、金属元素が所望の濃度で均一に分布したドープ石英ガラスを容易に、かつ安定して製造できる。
【図面の簡単な説明】
【００１１】
【図１】本発明の一実施形態のドープ石英ガラスの製造に使用される装置の要部構成を概略的に示す図である。
【発明を実施するための形態】
【００１２】
以下、本発明の実施の形態について説明する。
本発明のドープ石英ガラスの製造方法は、ケイ素化合物及び昇華性の有機金属化合物を含む液体原料を気化させて原料ガスを生成する原料ガス生成工程と、この原料ガスを酸水素火炎に供給し火炎中で反応させてガラス微粒子を生成するガラス微粒子生成工程とを有する。
【００１３】
本発明の製造方法としては、以下に示す方法が挙げられる。すなわち、スート法により、前記ガラス微粒子生成工程で得られたガラス微粒子（スート）を基材上に堆積、成長させて、多孔質ガラス母材を得た後、得られた多孔質ガラス母材を減圧下またはヘリウム雰囲気で緻密化温度以上に加熱し、さらに透明ガラス化温度以上に加熱して透明ガラスを得る方法である。スート法には、多孔質ガラス母材の作り方により、ＭＣＶＤ法、ＯＶＤ法、ＶＡＤ法等がある。
【００１４】
また、前記ガラス微粒子生成工程で得られたガラス微粒子を基材、例えば耐火性容器中等に堆積させ、堆積と同時に溶融して透明ガラスを得る方法（直接法）も、本発明の製造方法に含まれる。
【００１５】
以下、スート法による多孔質ガラス母材を形成する工程を含む本発明の実施形態について説明する。なお、説明は図面に基づいて行うが、それらの図面は図解のために提供されるものであり、本発明はそれらの図面に何ら限定されるものではない。
【００１６】
［液体原料］
本実施形態においては、ドープ石英ガラスの製造にあたり、ガラス形成材料として、ケイ素化合物及び昇華性の有機金属化合物を用いる。
【００１７】
ケイ素化合物としては、四塩化ケイ素（ＳｉＣｌ４）のような塩化物を使用することもできるが、このような塩化物は、ドーパント材料の昇華性の有機金属化合物の分解反応を促進し、得られるガラス中にドーパントの濃度分布を生じさせるおそれがあることから、使用しないことが好ましい。よってハロゲンを含有しないケイ素化合物の使用が好ましい。
【００１８】
また、１０〜１５０℃の温度範囲のいずれかの温度で液体となるケイ素化合物を用いることが好ましい。１０〜１５０℃の温度範囲のいずれかの温度で液体となる場合、原料タンクや配管の温度管理なしで、または、簡便な温度管理装置のみで原料を安定的に液体として供給することができる。１５〜１００℃、より好ましくは２０〜５０℃の温度範囲のいずれかの温度で液体となることがより好ましい。室温で液体であること、すなわち、２０〜３０℃の温度範囲で液体であることがもっとも好ましい。なお、本明細書中、単に「液状のケイ素化合物」というときは、特に断らない限り、１０〜１５０℃の温度範囲のいずれかの温度で液体となるケイ素化合物であって使用の際に液体の状態にあるケイ素化合物をいう。
【００１９】
ハロゲンを含有しない液状のケイ素化合物の具体例としては、ヘキサメチルジシロキサン（ＨＭＤＳ）、ヘキサメチルシクロトリシロキサン（ＨＭＣＴＳ）、オクタメチルシクロテトラシロキサン（ＯＭＣＴＳ）、デカメチルシクロペンタシロキサン（ＤＭＣＰＳ）等のポリメチルシロキサン；メチルトリメトキシシラン（ＭＴＭＳ）、メチルトリエトキシシラン（ＭＴＥＳ）、テトラメトキシシラン（ＴＭＯＳ）、テトラエトキシシラン（ＴＥＯＳ）等のモノシリル化合物等の有機ケイ素化合物が挙げられる。これらのなかでも、混合後の有機金属化合物の化学的安定性の観点から、ＯＭＣＴＳ及びＴＥＯＳが好ましい。これらのケイ素化合物は１種を単独で使用してもよく、２種以上を混合して使用してもよい。
【００２０】
昇華性の有機金属化合物とは、金属原子と直接結合した炭素原子を有する化合物、ならびに、金属原子と直接結合する相手原子が酸素である有機酸の金属塩及び金属のアルコキシド等の化合物であって、昇華性の化合物をいう。β−ジケトン型錯体等が好ましい。
【００２１】
昇華性の有機金属化合物としては、例えば、セリウム（Ｃｅ）、イットリウム（Ｙ）、ネオジウム（Ｎｄ）、エルビウム（Ｅｒ）等の希土類元素のβ−ジケトン型錯体、チタン（Ｔｉ）、銅（Ｃｕ）、ストロンチウム（Ｓｒ）、イリジウム（Ｉｒ）等のその他の金属元素のβ−ジケトン型錯体等が使用される。
【００２２】
金属元素のβ−ジケトン型錯体は、例えば、金属元素の塩化物と、β−ジケトン化合物を反応させることによって得られる。配位子を構成するβ−ジケトン化合物の例としては、２，２，６，６−テトラメチル−３，５−へプタンジオン（ｔｈｄ）、１，１，１−トリフルオロ−２，４−ペンタンジオン（ｔｆａ）、１，１，１，５，５，５−ヘキサフルオロ−２，４−ペンタンタンジオン（ｈｆａ）、６，６，７，７，８，８，８−ヘプタフルオロ−２，２−ジメチルー３，５−オクタンジオン（ｆｏｄ）、２，２，７−トリメチルー３，５−オクタンジオン（ｔｏｄ）、１，１，１，５，５，６，６，７，７，７−デカフルオロ−２，４−ヘプタンジオン（ｄｆｈｄ）、１，１，１−トリフルオロ−６−メチル−２，４−ヘプタンジオン（ｔｆｍｈｄ）等が挙げられる。これらのなかでも、熱的安定性と、蒸気圧の観点から、２，２，６，６−テトラメチル−３，５−へプタンジオン（ｔｈｄ）が好ましい。また、一部の配位子がアルコキシ基で置換された化合物も使用できる。
【００２３】
昇華性の有機金属化合物としては、具体的には、ビス（ジピバロイルメタナト）−ジ−（２，２−ジメチル−１−プロポキシ）チタン、トリス（アセチルアセトナト）イリジウム、トリス（２，４−ペンタンジオナト）イリジウム、ビス（ジピバロイルメタナト）ストロンチウム、ビス（６−エチル−２，２−ジメチル−３，５−オクタンジオナト）銅等β−ジケトン型錯体等の有機金属化合物；テトラキス（ジピバロイルメタナト）セリウム［Ｃｅ（ｔｈｄ）４］等の希土類元素のβ−ジケトン型錯体等の有機希土類元素化合物が挙げられる。これらの昇華性の有機金属化合物は、１種を単独で使用してもよく、２種以上を混合して使用してもよい。
【００２４】
前記昇華性の有機金属化合物は、前記液状のケイ素化合物または前記液状のケイ素化合物と溶媒からなる混合液体中に溶解もしくは分散した状態で前記液体原料に含まれることが好ましい。
【００２５】
前記液体原料は、前記昇華性の有機金属化合物を前記液状のケイ素化合物の少なくとも一部に溶解もしくは分散させた後、任意に液状のケイ素化合物と混合するか、または前記昇華性の有機金属化合物を溶媒に溶解または分散させた後、液状のケイ素化合物と混合することにより得られた液体原料であることが好ましい。
【００２６】
この目的で使用する溶媒としては、液状のケイ素化合物と反応しないものであることが好ましい。また、溶媒のみが気化し、有機金属化合物が析出するのを防ぐため、溶媒の沸点は気化器へ供給された液体原料が気化する温度、すなわち、気化器内の設定温度、または気化器に供給するキャリアガスの温度に近いほうがよい。この観点から、沸点が４０〜２５０℃の範囲にある有機溶媒が好ましい。
【００２７】
このような条件を満足する有機溶媒の具体例としては、例えば、プロピルエーテル、メチルブチルエーテル、エチルプロピルエーテル、エチルブチルエーテル。酸化トリメチレン、テトラヒドロフラン、テトラヒドロピラン等のエーテル類、メチルアルコール、エチルアルコール、プロピルアルコール、ブチルアルコール等のアルコール類、アセトン、エチルメチルケトン、ｉｓｏ−プロピルメチルケトン、ｉｓｏ−ブチルメチルケトン等のケトン類、プロピルアミン、ブチルアミン、ジエチルアミン、ジプロピルアミン、トリエチルアミン等のアミン類、酢酸エチル、酢酸プロピル、酢酸ブチル等のエステル類、ヘキサン、ヘプタンオクタン等の炭化水素類等が挙げられる。これらのなかでも、有機金属化合物の化学的安定性の観点から、エーテル類、炭化水素類が好ましい。これらの溶媒は１種を単独で使用してもよく、２種以上を混合して使用してもよい。
【００２８】
次に、本発明の一実施形態のドープ石英ガラスの製造方法に用いられるドープ石英ガラス製造装置の要部構成を図１を用いて説明する。
【００２９】
図１に示すように、この装置は、液体原料を気化して原料ガスとする気化器１０と、この気化器１０に液体原料を供給するため、気化器の上部に接続された第１の液体原料用配管１２と、この第１の液体原料用配管１２の途中より分岐している第２の液体原料用配管１４とを備える。すなわち、気化器１０には、第１の液体原料用配管１２を通して送られた液体原料と、第２の液体原料用配管１４を通して送られた液体原料が配管内で混合され、導入される。二種類以上の有機金属化合物または、液状のケイ素化合物を利用する場合は、３以上の原料配管を設けて導入してもよい。配管内を洗浄するために、洗浄液用の配管を設けてもよい。混合液体はアトマイザーノズル１７から噴霧され、加熱されたキャリアガスと接触することで瞬間的に気化される。また、気化器１０の下部には、気化した液体原料、すなわち原料ガスを気化器１０から排出し、バーナー（酸水素火炎バーナー）１６に供給するための原料ガス用配管１８が接続される。
【００３０】
なお、バーナー１６には、原料ガスの他、酸水素火炎を形成するための酸素ガス及び水素ガスが供給される。また、図示を省略したが、気化器１０には、第１の液体原料用配管１２の他、キャリアガスを導入するためのキャリアガス用配管が接続され、さらに、それらの各配管の途中には、流量を制御するマスフローコントローラが取り付けられる。図１において、１９は、キャリアガスを気化器１０内に導入するためのキャリアガス導入口を示す。
【００３１】
また、第１及び第２の液体原料用配管１２、１４には、それぞれ液体原料を収容するタンク（図示なし）が接続されるが、これらの原料タンクや液体原料用配管は、液体原料が液体となる温度に温度調節することが好ましい。温度調節を行うことにより、冬季等に室温が低下した際に、原料の固化、及び有機金属化合物の溶解度低下を防ぐことができる。
【００３２】
［原料ガス生成工程］
図１において、たとえば液状のケイ素化合物の一部を、第１の液体原料用配管１２より導入する。昇華性の有機金属化合物を、残りの液状のケイ素化合物に溶解または分散させた液体を、第２の液体原料用配管１４より導入する。これらの原料は、配管１２の分岐点で混合され、いずれも液体原料用配管１２を介して気化器１０に送り込まれる。
【００３３】
なお、ケイ素化合物に昇華性の有機金属化合物を溶解または分散させる際に、昇華性の有機金属化合物を溶媒に溶解または分散させた後、ケイ素化合物に溶解または分散させてもよい。
【００３４】
また、配管１２より液状のケイ素化合物の全量を導入し、配管１４より、昇華性の有機金属化合物を溶媒に溶解または分散させた液体を導入してもよい。
【００３５】
また、場合によっては、液状のケイ素化合物及び昇華性の有機金属化合物からなる液体原料の全量を、第１及び第２の液体原料用配管１２、１４の両方から供給してもよい。また液体原料用配管１２、１４の一方のみを使用して気化器１０に供給することもできる。すなわち、例えば液体原料配管１４を備えていなくてもよい。しかし、第１及び第２の液体原料用配管１２、１４を使用することにより、ドーパントの濃度を容易に調整することができるので好ましい。
【００３６】
本発明においては、液状のケイ素化合物と昇華性の有機金属化合物の気化器１０への供給量を第１及び第２の各液体原料用配管１２、１４に取り付けたマスフローコントローラで制御し供給する。液状のケイ素化合物も昇華性の有機金属化合物も液体の状態で第１及び第２の各液体原料用配管１２、１４を通して気化器１０へ供給されるため、その供給量をマスフローコントローラで十分に制御することができる。すなわち均一な流量で気化器１０に供給することができる。
【００３７】
本実施形態では、キャリアガス導入口１９から１００〜３００℃に加熱したキャリアガスを、例えば、１〜２０Ｌ／分の流量で導入しながら、液体原料の気化を行う。キャリアガスの加熱温度は有機金属化合物の蒸気圧の観点から１５０℃以上、有機金属化合物の熱分解の観点から２５０℃以下がより好ましい。キャリアガスとしては、窒素ガス、水素ガス、ヘリウムガス、アルゴンガス等が使用される。これらのなかでも、酸水素火炎温度の低下を防ぐという観点から、水素ガスが好ましい。また、気化器１０内の温度は１００〜３００℃に設定する。この設定温度は有機金属化合物の蒸気圧を確保するという観点から１５０℃以上、有機金属化合物の熱分解を防ぐという観点から２５０℃以下がより好ましい。
【００３８】
［ガラス微粒子生成工程及び母材形成工程］
次いで、気化器１０内で生成された原料ガスをキャリアガスとともに原料ガス用配管１８を通してバーナー１６に供給する。バーナー１６には、水素ガス及び酸素ガスが供給されて酸水素火炎が形成されており、供給された原料ガスはこの火炎中で酸化されて、シリカ、及び金属酸化物となり、金属酸化物を含有するシリカ微粒子が形成される。この形成されたシリカ微粒子がターゲット上に堆積されて多孔質ガラス母材が形成される。
【００３９】
［緻密化工程］
得られた多孔質ガラス母材を、その後、高温、例えば１０００〜１３００℃で焼成し、さらに、１１００〜１７５０℃で緻密化する。緻密化温度は、１２００〜１５５０℃であることが好ましく、より好ましくは１３００〜１５００℃である。雰囲気としては、常圧の場合、ヘリウム等の不活性ガス１００％の雰囲気、またはヘリウム等の不活性ガスを主成分とする雰囲気であることが好ましい。減圧の場合は特に限定されない。
【００４０】
［透明ガラス化工程］
緻密化されたガラス体を透明ガラス化温度まで昇温して、透明ガラス体を得る。透明ガラス化温度は、通常は１２５０〜１７５０℃であり、特に１３００〜１７００℃であることが好ましい。雰囲気としては、ヘリウムやアルゴン等の不活性ガス１００％の雰囲気、またはヘリウムやアルゴン等の不活性ガスを主成分とする雰囲気であることが好ましい。圧力については、減圧または常圧であればよい。特に常圧の場合はヘリウムガスやアルゴンガスを用いることができる。また、減圧の場合は１３０００Ｐａ以下が好ましい。これによりドープ石英ガラスが得られる。
【００４１】
［成形工程］
透明ガラス化工程で得られた透明ガラス体を、軟化点以上の温度に加熱して所望の形状に成形し、成形ガラス体を得る。成形加工の温度としては、１５００〜１８００℃が好ましい。なお、透明ガラス化工程と成形工程を連続的に、あるいは同時に行うこともできる。  また、透明ガラス化工程で得られた透明ガラス体を型に入れて軟化点以上の温度に加熱した後、得られた成形体を別の型に入れて軟化点以上の温度に加熱する２段階の成形を実施してもよい。また、透明ガラス化工程で得られるガラス体の形状でよい場合は、成形工程を省略してもよい。
【００４２】
［アニール工程］
透明ガラス化工程または成形工程で得られた透明ガラス体を、５００℃超１２００℃以下の温度にて２時間以上保持した後、５℃／時間以下の平均降温速度で５００℃以下まで降温するアニール処理を行い、ガラスの仮想温度を制御する。あるいは、透明ガラス化工程または成形工程において、ガラス体を得た後、５００℃以下まで５℃／時間以下の平均降温速度で降温するアニール処理を行い、ドープ石英ガラスの仮想温度を制御する。５００℃以下まで降温した後は放冷できる。この場合の雰囲気は、ヘリウム、アルゴン、窒素等の不活性ガス１００％の雰囲気下、これらの不活性ガスを主成分とする雰囲気下、または空気雰囲気下で、圧力は減圧または常圧が好ましい。
【００４３】
より低い仮想温度を達成するためには、ガラスの徐冷点や歪点付近の温度域をより遅い降温速度で降温することが有効である。具体的には、アニール工程の降温プロファイルにおいて、最も遅い降温速度が１℃／時間以下であることが好ましく、より好ましくは０．５℃／ｈｒ以下、特に好ましくは０．３℃／時間以下である。
【００４４】
ドープ石英ガラスの仮想温度は公知の手順で測定することができる。後述する実施例では以下の手順でドープ石英ガラスの仮想温度を測定した。
【００４５】
鏡面研磨されたドープ石英ガラスについて、吸収スペクトルを赤外分光計（後述する実施例では、Ｎｉｋｏｌｅｔ社製のＭａｇｎａ７６０を使用）を用いて取得する。この際、データ間隔は約０．５ｃｍ−１にし、吸収スペクトルは、６４回スキャンさせた平均値を用いる。このようにして得られた赤外吸収スペクトルにおいて、約２２６０ｃｍ−１付近に観察されるピークがドープ石英ガラスのＳｉ−Ｏ−Ｓｉ結合による伸縮振動の倍音に起因する。このピーク位置を用いて、仮想温度が既知で同組成のガラスにより検量線を作成し、仮想温度を求める。
【００４６】
このようして得られたドープ石英ガラスは、酸水素火炎中へのガラス形成材料であるケイ素化合物と昇華性の有機金属化合物の供給量の変動が小さいため、金属酸化物がガラス内に均質に分布しており、高い均質性を有している。また、ケイ素化合物と昇華性の有機金属化合物の供給量の制御が容易なため、金属酸化物をガラス内に所望の濃度で含有させることができる。
【００４７】
なお、金属元素のドープ量は、例えばＣｅでは、１０〜５００００質量ｐｐｍの範囲が好ましく、１００〜１００００質量ｐｐｍの範囲がより好ましい。
【００４８】
本発明は、以上説明した実施の形態の記載内容に限定されるものではなく、本発明の要旨を逸脱しない範囲で適宜変更可能であることはいうまでもない。
【実施例】
【００４９】
次に、本発明を実施例によりさらに詳細に説明するが、本発明はこれらの実施例に何ら限定されるものではない。
【００５０】
（実施例１）
昇華性の有機金属化合物として、β−ジケトン型セリウム錯体（Ｃｅ（ｔｈｄ）４）を用いた。この錯体Ｃｅ（ｔｈｄ）４をガラス形成原料のオクタメチルシクロテトラシロキサン（ＯＭＣＴＳ）に溶解して液体原料（Ｃｅ（ｔｈｄ）４含有量０．２０質量％）を調製した。この液体原料を１週間放置した後、ＦＴ−ＩＲ（フーリエ変換型赤外分光）及びＮＭＲ（核磁気共鳴）による分析を実施した。また、０．４５μｍフィルタで液体原料をろ過し、フィルタに固形物が付着していないことを確認し、Ｃｅ（ｔｈｄ）４の分解が起こらず、Ｃｅ（ｔｈｄ）４の含有量に変化がないことを確認した。
【００５１】
図１に示した気化器を用い、２００℃に加熱したキャリアガス（水素ガス：流量１０Ｌ／分）と上記液体原料（流量３ｇ／分）を、２００℃に設定した気化器へ供給し、気化器内で気化させて原料ガスを生成させた。なお、液体原料は、配管１２と配管１４の両方から供給した。流量は２つの配管からの供給量の合計を示す。この混合ガスを石英製同心多重管バーナーに供給した。液体原料の気化器への流量は、液体マスフローコントローラで制御した。また、液体原料タンク及び液体原料用配管を３０℃に保温した。
【００５２】
石英製同心多重管バーナーに、水素ガス１８Ｌ／分及び酸素ガス１８Ｌ／分を供給し、酸水素火炎を形成させ、この酸水素火炎中に、バーナーの中心ノズルより上記原料ガスを供給した。
【００５３】
供給された原料ガスは酸水素火炎により酸化されて微粒子を形成するため、これをターゲットに３時間堆積させ、外径１００ｍｍ、長さ１５０ｍｍ、重さ３００ｇ、平均かさ密度０．２５ｇ／ｃｍ３の多孔質ガラス母材を得た。
【００５４】
この後、上記多孔質ガラス母材を１２５０℃で熱処理し、次いで、Ｈｅ雰囲気下で１５１０℃で緻密化した後、真空下で１６８０℃に加熱して、透明ガラスを得た。
【００５５】
この後、上記透明ガラス体をＡｒ雰囲気において１２００℃で１２時間保持後、１１００℃まで１．５℃／時間で降温した後、１０８０℃まで１．０℃／時間で降温し、１０４４℃まで０．５℃／時間で降温し、５００℃まで１５℃／時間で降温した後、放冷した。
【００５６】
得られた透明ガラスを成長軸方向に均等に合成初期、合成中期、合成終期のものに３分割し、各部分における酸化セリウム（ＣｅＯ２）の含有量を蛍光Ｘ線分析により測定した。ＩＣＰ（誘導結合プラズマ）発光分析によりＣｅＯ２濃度を測定したＣｅＯ２ドープＳｉＯ２ガラスを用いて検量線を作成した。測定精度は、５００質量ｐｐｍのサンプルを５回測定した時に標準偏差が５質量ｐｐｍであった。ＣｅＯ２濃度は合成初期、合成中期、合成終期の順に、５２０質量ｐｐｍ、５２５質量ｐｐｍ、５３１質量ｐｐｍであり、ＣｅＯ２濃度の差が小さく、均質性の高い石英ガラスであることを確認した。
【００５７】
得られた透明ガラスのＯＨ濃度を測定した。ドープ石英ガラスのＯＨ濃度は公知の方法を用いて測定することができる。例えば、赤外分光光度計による測定を行い、２．７μｍ波長での吸収ピークからＯＨ濃度を求めることができる（Ｊ．Ｐ．Ｗｉｉｌｉａｍｓ  ｅｔ．ａｌ．，Ａｍｅｒｉｃａｎ  Ｃｅｒａｍｉｃ  Ｓｃｉｅｔｙ  Ｂｕｌｌｅｔｉｎ，５５（５），５２４，１９７６）。本法による検出限界は０．１ｐｐｍである。透明ガラス化したガラスのＯＨ濃度は２２ｐｐｍであった。
【００５８】
また、得られた透明ガラスの仮想温度を測定したところ、１０５５℃であった。
【００５９】
（実施例２）
β−ジケトン型セリウム錯体（Ｃｅ（ｔｈｄ）４）を有機溶媒のテトラヒドロフランに溶解し、ドーパント原料液（Ｃｅ（ｔｈｄ）４含有量１質量％）を調製した。このドーパント原料液を、１週間放置した後、ＦＴ−ＩＲ（フーリエ変換型赤外分光）及びＮＭＲ（核磁気共鳴）による分析を実施した。また、０．４５μｍフィルタで液体原料をろ過し、フィルタに固形物が付着していないことを確認し、Ｃｅ（ｔｈｄ）４の分解が起こらず、Ｃｅ（ｔｈｄ）４の含有量に変化がないことを確認した。
【００６０】
図１に示した気化器を用い、上記ドーパント原料液（流量１０．６ｇ／分）を配管１２から、ガラス形成原料のＯＭＣＴＳ（３ｇ／分）を配管１４から、さらに、２００℃に加熱したキャリアガス（水素ガス：流量１０Ｌ／分）を、２００℃に設定した気化器へ供給し、気化器内で気化させて原料ガスを生成させた。この混合ガスを石英製同心多重管バーナーに供給した。ドーパント原料液及びガラス形成原料の気化器への流量は、いずれも液体マスフローコントローラで制御した。また、液体原料タンク及び液体原料用配管を３０℃に保温した。
【００６１】
石英製同心多重管バーナーに、水素ガス１８Ｌ／分及び酸素ガス１８Ｌ／分を供給し、酸水素火炎を形成させ、この酸水素火炎に、バーナーの中心ノズルより上記原料ガスを供給した。
【００６２】
供給された原料ガスは酸水素火炎により酸化されて微粒子を形成するため、これをターゲットに３時間堆積させ、外径１００ｍｍ、長さ１５０ｍｍ、重さ３００ｇ、平均かさ密度０．２５ｇ／ｃｍ３の多孔質ガラス母材を得た。
【００６３】
この後、上記多孔質ガラス母材を１２５０℃で熱処理し、次いで、真空下で１６００℃に加熱して、透明ガラスを得た。
【００６４】
得られた透明ガラスを実施例１と同様に成長軸方向に均等に３分割し、各部分における酸化セリウム（ＣｅＯ２）の含有量を実施例１と同様の方法で蛍光Ｘ線分析により測定したしたところ、ＣｅＯ２濃度は合成初期、合成中期、合成終期の順に、５００質量ｐｐｍ、５１０質量ｐｐｍ、５０６質量ｐｐｍであり、ＣｅＯ２濃度の差が小さく、均質性の高い石英ガラスであることを確認した。
【００６５】
（比較例）
図１に示した気化器を用い、ガラス形成原料のＯＭＣＴＳ（流量３ｇ／分）を配管１４から、さらに、２００℃に加熱したキャリアガス（水素ガス：流量５Ｌ／分）を、２００℃に設定した気化器へ供給し、気化器内で気化させてＯＭＣＴＳを含む原料ガスを生成させた。キャリアガスの入り口と出口を有するステンレス鋼製の蒸発器にＣｅ（ｔｈｄ）４の粉末を充填して２００℃に加熱し、ドーパントのＣｅ（ｔｈｄ）４を昇華させた。蒸発器に２００℃に加熱したキャリアガス（水素ガス：流量５Ｌ／分）を流して、Ｃｅ（ｔｈｄ）４（０．００６ｇ／分）を含む原料ガスを生成させた。ＯＭＣＴＳを含む原料ガスとＣｅ（ｔｈｄ）４を含む原料ガスを混合し、石英製同心多重管バーナーに供給した。ＯＭＣＴＳの気化器への流量は、液体マスフローコントローラで制御した。また、液体原料タンク及び、液体原料用配管を３０℃に保温した。
【００６６】
石英製同心多重管バーナーに、水素ガス１８Ｌ／分及び酸素ガス１８Ｌ／分を供給し、酸水素火炎を形成させ、この酸水素火炎に、バーナーの中心ノズルより上記原料ガスを供給した。
【００６７】
供給された原料ガスは酸水素火炎により酸化されて微粒子を形成するため、これをターゲットに３時間堆積させ、外径１００ｍｍ、長さ１５０ｍｍ、重さ３００ｇ、平均かさ密度０．２５ｇ／ｃｍ３の多孔質ガラス母材を得た。
【００６８】
この後、上記多孔質ガラス母材を１２５０℃で熱処理し、次いで、Ｈｅ雰囲気下で１５１０℃で緻密化した後、真空下で１６００℃に加熱して、透明ガラスを得た。
【００６９】
得られた透明ガラスを実施例１と同様に成長軸方向に均等に３分割し、各部分における酸化セリウム（ＣｅＯ２）の含有量を実施例１と同様の方法で蛍光Ｘ線分析により測定したところ、ＣｅＯ２濃度は合成初期、合成中期、合成終期の順に、５２０質量ｐｐｍ、４８１質量ｐｐｍ、３６６質量ｐｐｍと、ＣｅＯ２濃度に大きなばらつきのある不均質な石英ガラスであった。
【００７０】
なお、このようにＣｅＯ２濃度が合成開始からの経過時間が長くなるほど低下したのは、蒸発器内のβ−ジケトン型セリウム錯体（Ｃｅ（ｔｈｄ）４）粉末の体積が昇華とともに減少して、錯体の飽和蒸気圧からの乖離が大きくなったことや、錯体が長時間の加熱により分解された結果、その蒸気圧が低下したこと等が、その主な原因と考えられる。
【産業上の利用可能性】
【００７１】
本発明のドープ石英ガラスの製造方法は、ケイ素化合物及び昇華性の有機金属化合物を含む液体原料を気化して酸水素火炎に供給するので、金属元素が所望の濃度で均一に分布した石英ガラスを製造することができる。したがって、そのような高い均質性が要求される光ファイバレーザ、光増幅器、光センサー、光学フィルタ等の用途に用いるドープ石英ガラスの製造方法として有用である。
【符号の説明】
【００７２】
１０…気化器、１２…第１の液体原料用配管、１４…第２の液体原料用配管、１６…酸水素火炎バーナー、１７…アトマイザーノズル、１８…原料ガス用配管、１９…キャリアガス導入口。
【図１】
2013177297.tif 000003